ダイアタッチフィルムにレーザビームを照射してアブレーション加工を施すダイアタッチフィルムのアブレーション加工方法であって、少なくともアブレーション加工すべきダイアタッチフィルムの領域にレーザビームの波長に対して吸収性を有する炭化物の微粉末を混入した液状樹脂を塗布して該微粉末入り保護膜を形成する保護膜形成工程と、該保護膜形成工程を実施した後、該保護膜が形成されたダイアタッチフィルムの領域にレーザビームを照射してアブレーション加工を施すレーザ加工工程と、を具備したことを特徴とするダイアタッチフィルムのアブレーション加工方法。前記炭化物の微粉末の平均粒径はレーザビームのスポット径より小さいことを特徴とする請求項1記載のダイアタッチフィルムのアブレーション加工方法。前記レーザビームの波長は355nm以下であり、前記炭化物の微粉末は、SiC、IonAssisteda-C:HSpesimen及びArc-EvaporatedCarbonからなる群から選択された炭化物を含み、前記液状樹脂はポリビニルアルコールを含むことを特徴とする請求項1又は2の何れかに記載のダイアタッチフィルムのアブレーション加工方法。しかし、個々のデバイスに分割されたウエーハの裏面にDAFダイアタッチフィルムを貼着し、分割溝に沿ってレーザビームを照射してDAFを個々のデバイスに対応して分割しようとしても、レーザビームのエネルギーがDAFに十分伝達されず確実に分割できないという問題がある。本発明はこのような点に鑑みてなされたものであり、その目的とするところは、DAFを個々のデバイスに対応して確実に分割できるDAFのアブレーション加工方法を提供することである。本発明によると、ダイアタッチフィルムにレーザビームを照射してアブレーション加工を施すダイアタッチフィルムのアブレーション加工方法であって、少なくともアブレーション加工すべきダイアタッチフィルムの領域にレーザビームの波長に対して吸収性を有する炭化物の微粉末を混入した液状樹脂を塗布して該微粉末入り保護膜を形成する保護膜形成工程と、該保護膜形成工程を実施した後、該保護膜が形成されたダイアタッチフィルムの領域にレーザビームを照射してアブレーション加工を施すレーザ加工工程と、を具備したことを特徴とするダイアタッチフィルムのアブレーション加工方法が提供される。好ましくは、炭化物の微粉末の平均粒径はレーザビームのスポット径より小さい。好ましくは、レーザビームの波長は355nm以下であり、炭化物の微粉末は、SiC、IonAssisteda-C:HSpesimen及びArc-EvaporatedCarbonからなる群から選択された炭化物を含み、液状樹脂はポリビニルアルコールを含む。本発明のダイアタッチフィルムのアブレーション加工方法は、少なくともアブレーション加工をすべきダイアタッチフィルムの領域にレーザビームの波長に対して吸収性を有する炭化物の微粉末を混入した液状樹脂を塗布して保護膜を形成するので、レーザビームが炭化物の微粉末に吸収されてバンドギャップエネルギーに達して原子の結合力が破壊されることによって連鎖的にダイアタッチフィルムにアブレーション加工が施され、デバイスに対応して確実にダイアタッチフィルムを分割することができる。以下、本発明の実施形態を図面を参照して詳細に説明する。図1は、本発明のダイアタッチフィルムDAFのアブレーション加工方法を実施するのに適したレーザ加工装置の概略構成図を示している。レーザ加工装置2は、静止基台4上にX軸方向に移動可能に搭載された第1スライドブロック6を含んでいる。第1スライドブロック6は、ボールねじ8及びパルスモータ10から構成される加工送り手段12により一対のガイドレール14に沿って加工送り方向、すなわちX軸方向に移動される。第1スライドブロック6上には第2スライドブロック16がY軸方向に移動可能に搭載されている。すなわち、第2スライドブロック16はボールねじ18及びパルスモータ20から構成される割り出し送り手段22により一対のガイドレール24に沿って割り出し方向、すなわちY軸方向に移動される。第2スライドブロック16上には円筒支持部材26を介してチャックテーブル28が搭載されており、チャックテーブル28は加工送り手段12及び割り出し送り手段22によりX軸方向及びY軸方向に移動可能である。チャックテーブル28には、チャックテーブル28に吸引保持された半導体ウエーハをクランプするクランプ30が設けられている。静止基台4にはコラム32が立設されており、このコラム32にはレーザビーム照射ユニット34を収容するケーシング35が取り付けられている。レーザビーム照射ユニット34は、図2に示すように、YAGレーザ又はYVO4レーザを発振するレーザ発振器62と、繰り返し周波数設定手段64と、パルス幅調整手段66と、パワー調整手段68とを含んでいる。レーザビーム照射ユニット34のパワー調整手段68により所定パワーに調整されたパルスレーザビームは、ケーシング35の先端に取り付けられた集光器36のミラー70で反射され、更に集光用対物レンズ72によって集光されてチャックテーブル28に保持されている半導体ウエーハWに照射される。ケーシング35の先端部には、集光器36とX軸方向に整列してレーザ加工すべき加工領域を検出する撮像ユニット38が配設されている。撮像ユニット38は、可視光によって半導体ウエーハの加工領域を撮像する通常のCCD等の撮像素子を含んでいる。撮像ユニット38は更に、半導体ウエーハに赤外線を照射する赤外線照射器と、赤外線照射器によって照射された赤外線を捕らえる光学系と、この光学系によって捕らえられた赤外線に対応した電気信号を出力する赤外線CCD等の赤外線撮像素子から構成される赤外線撮像ユニットを含んでおり、撮像した画像信号はコントローラ制御手段40に送信される。コントローラ40はコンピュータによって構成されており、制御プログラムに従って演算処理する中央処理装置CPU42と、制御プログラム等を格納するリードオンリーメモリROM44と、演算結果等を格納する読み書き可能なランダムアクセスメモリRAM46と、カウンタ48と、入力インターフェイス50と、出力インターフェイス52とを備えている。56は案内レール14に沿って配設されたリニアスケール54と、第1スライドブロック6に配設された図示しない読み取りヘッドとから構成される加工送り量検出手段であり、加工送り量検出手段56の検出信号はコントローラ40の入力エンターフェイス50に入力される。60はガイドレール24に沿って配設されたリニアスケール58と第2スライドブロック16に配設された図示しない読み取りヘッドとから構成される割り出し送り量検出手段であり、割り出し送り量検出手段60の検出信号はコントローラ40の入力インターフェイス50に入力される。撮像ユニット38で撮像した画像信号もコントローラ40の入力インターフェイス50に入力される。一方、コントローラ40の出力インターフェイス52からはパルスモータ10、パルスモータ20、レーザビーム照射ユニット34等に制御信号が出力される。図3を参照すると、本発明のアブレーション加工方法の加工対象である個々のデバイスに分割されたDAFダイアタッチフィルム付き半導体ウエーハWの斜視図が示されている。DAF13はエポキシ樹脂、アクリル樹脂、合成ゴム、ポリイミド等からなる基材上にアクリル系又はゴム系の糊層が配設されて構成されている。本実施形態のDAFダイアタッチフィルムのアブレーション加工方法では、まずその前工程として、先ダイシング法により個々のデバイスDに分割されたウエーハWの裏面にDAF13を貼着し、DAF13を環状フレームFに支持された粘着テープTに貼着する。次いで、ウエーハWの表面に貼着された保護テープを剥離する。この状態が図3に示されている。11は分割溝である。図4を参照すると、図3に示されたDAF付きウエーハWの断面図が示されている。本実施形態のDAF13のアブレーション加工方法では、まず、DAF13のアブレーション加工すべき領域にレーザビームの波長に対して吸収性を有する炭化物の微粉末を混入した液状樹脂を塗布する液状樹脂塗布工程を実施する。例えば、図5に示すように、液状樹脂供給源76にはレーザビームの波長例えば355nmに対して吸収性を有する炭化物の微粉末例えばSiCを混入したPVAポリビニルアルコール等の液状樹脂80が貯蔵されている。ポンプ78を駆動することにより、液状樹脂供給源76に貯蔵されている液状樹脂80を供給ノズル74からウエーハWの表面に供給し、液状樹脂80をウエーハWの表面及び分割溝11を通してDAF13の表面に塗布する。そして、この液状樹脂80を硬化させてレーザビームの波長に対して吸収性を有する炭化物の微粉末が混入された保護膜82を形成する。この保護膜82は分割溝11に露出したDAF13上にも形成される。ウエーハWの表面上への液状樹脂80の塗布方法は、例えばウエーハWを回転させながら塗布するスピンコート法を採用可能である。PVAポリビニルアルコール、PEGポリエチレングリコール等の液状樹脂中に混入される炭化物の微粉末として、本実施形態ではSiCを採用した。図5に示す実施形態では炭化物の微粉末を含有する液状樹脂80をウエーハWの全面に塗布して保護膜82を形成しているが、液状樹脂80をアブレーション加工すべき領域、即ち分割溝11に露出したDAF13上のみに塗布して保護膜を形成するようにしてもよい。液状樹脂に混入する炭化物の微粉末の平均粒径はレーザビームのスポット径より小さいのが好ましく、例えば10μmより小さいのが好ましい。本実施形態では、炭化物の微粉末として、SiC、IonAssisteda-C:HSpesimen及びArc-EvaporatedCarbonの何れかを採用することができる。表1にこれらの炭化物の消光係数消衰係数kを示す。ちなみに、消光係数kと吸収係数αとの間には、α=4πk/λの関係がある。ここで、λは使用する光の波長である。液状樹脂塗布工程を実施してウエーハWの表面及び分割溝11に露出したDAF13表面に保護膜82を形成後、アブレーション加工によるレーザ加工工程を実施する。このレーザ加工工程では、図6に示すように、保護膜82中の炭化物の微粉末に対して吸収性を有する波長例えば355nmのパルスレーザビーム37を集光器36で集光して分割溝11を通してDAF13の表面に照射しつつ、チャックテーブル28を図6で矢印X1方向に所定の加工送り速度で移動して、図7に示すように、分割溝13に沿ってアブレーション加工によりDAF13にレーザ加工溝15を形成する。ウエーハWを保持したチャックテーブル28をY軸方向に割り出し送りしながら、第1の方向に伸長する全ての分割溝11を通してアブレーション加工によりDAF13に同様なレーザ加工溝15を形成する。次いで、チャックテーブル28を90度回転してから、第1の方向と直交する第2の方向に伸長する全ての分割溝11を通してアブレーション加工によりDAF13に同様なレーザ加工溝15を形成して、DAF13をデバイスDに対応して分割する。本実施形態のレーザ加工条件は、例えば以下のように設定されている。光源:YAGパルスレーザ波長:355nmYAGレーザの第3高調波平均出力:0.5~10W繰り返し周波数:10~200kHzスポット径:φ1~10μm送り速度:10~100mm/秒次に、図8及び図9を参照して、本発明第2実施形態のDAF13のアブレーション加工方法について説明する。本実施形態ではDAF13を環状フレームFに支持された粘着テープTに貼着する。そして、上述した第1実施形態と同様に、液状樹脂供給源76に貯蔵されている液状樹脂80を供給ノズル74からDAF13の表面に供給し、液状樹脂80をDAF13の表面に塗布する。そして、この液状樹脂80を硬化させてレーザビームの波長に対して吸収性を有する炭化物の微粉末が混入された保護膜82をDAF13上に形成する。次いで、図9に示すように、保護膜82中の炭化物の微粉末に対して吸収性を有する波長例えば355nmのパルスレーザビーム37を集光器36で集光してDAF13の表面に照射しつつ、チャックテーブル28を図10で矢印X1方向に所定の加工送り速度で移動して、DAF13にレーザ加工溝84を形成する。DAF13を保持したチャックテーブル28をY軸方向に例えば半導体ウエーハWのストリートピッチずつ割り出し送りしながら、第1の方向に伸長する複数のレーザ加工溝84を形成する。次いで、チャックテーブル28を90度回転してから、第1の方向に伸長するレーザ加工溝84と直交する第2の方向に伸長する同様なレーザ加工溝84を形成して、DAF13を半導体ウエーハWのデバイスDに対応した形状に分割する。このようにして分割されたDAF13はデバイスDの裏面に貼着される。上述した第1及び第2実施形態のDAF13のアブレーション加工方法によると、レーザビームの波長に対して吸収性を有する炭化物の微粉末を混入した液状樹脂80をDAF13の表面に塗布して保護膜82を形成してから、アブレーション加工を実施するので、レーザビームのエネルギーが炭化物の微粉末に吸収されてバンドギャップエネルギーに達し原子の結合力が破壊されることによって連鎖的にDAF13にアブレーション加工が施され、デバイスDに対応して確実にDAF13を分割することができる。液状樹脂中に混入される炭化物の微粉末は、加工促進剤としての作用をなすことになる。